(57)【要約】      （修正有）【課題】エチレンおよび／またはプロピレンを高選択率で製造する方法の提供。【解決手段】少なくとも１種の直鎖状の炭素数４〜８のオレフィンおよび少なくとも１種の分枝状の炭素数４〜８のオレフィンを含有する炭化水素原料と、含有されるゼオライトおよび／またはゼオライト類縁化合物が、酸素８員環以上の細孔を有し、かつ該細孔内に存在し得る最大包摂球の直径（Ｄｉ）が０．６３０ｎｍ未満である触媒とを接触させて、エチレンおよび／またはプロピレンを製造する。【選択図】なし【特許請求の範囲】
【請求項１】
少なくとも１種の直鎖状の炭素数４〜８のオレフィンおよび少なくとも１種の分枝状の炭素数４〜８のオレフィンを含有する炭化水素原料と、下記触媒（Ａ）とを接触させて、エチレンおよび／またはプロピレンを製造する方法。
触媒（Ａ）：ゼオライトおよび／またはゼオライト類縁化合物を含有する触媒であって、該触媒に含有されるゼオライトおよび／またはゼオライト類縁化合物が、酸素８員環以上の細孔を有し、かつ該細孔内に存在し得る最大包摂球の直径（Ｄｉ）が０．６３０ｎｍ未満である。
【請求項２】
少なくとも１種の直鎖状の炭素数４〜８のオレフィンおよび少なくとも１種の分枝状の炭素数４〜８のオレフィンを含有する炭化水素原料と、下記触媒（Ｂ）および下記触媒（Ｃ）とを接触させて、エチレンおよび／またはプロピレンを製造する方法。
触媒（Ｂ）：ゼオライトおよび／またはゼオライト類縁化合物を含有する触媒であって、該触媒に含有されるゼオライトおよび／またはゼオライト類縁化合物が、酸素８員環の細孔を有し、かつ該細孔内に存在し得る最大包摂球の直径（Ｄｉ）が０．６３０ｎｍ未満である。
触媒（Ｃ）：ゼオライトおよび／またはゼオライト類縁化合物を含有する触媒であって、該触媒に含有されるゼオライトおよび／またはゼオライト類縁化合物が、酸素１０員環以上の細孔を有し、かつ該細孔内に存在し得る最大包摂球の直径（Ｄｉ）が０．６３０ｎｍ未満である。
【請求項３】
少なくとも１種の直鎖状の炭素数４〜８のオレフィンおよび少なくとも１種の分枝状の炭素数４〜８のオレフィンを含有する炭化水素原料と、下記触媒（Ｂ）とを接触させて、反応物を得た後、該反応物と、下記触媒（Ｃ）とを接触させて、エチレンおよび／またはプロピレンを製造する方法。
触媒（Ｂ）：ゼオライトおよび／またはゼオライト類縁化合物を含有する触媒であって、該触媒に含有されるゼオライトおよび／またはゼオライト類縁化合物が、酸素８員環の細孔を有し、かつ該細孔内に存在し得る最大包摂球の直径（Ｄｉ）が０．６３０ｎｍ未満である。
触媒（Ｃ）：ゼオライトおよび／またはゼオライト類縁化合物を含有する触媒であって、該触媒に含有されるゼオライトおよび／またはゼオライト類縁化合物が、酸素１０員環以上の細孔を有し、かつ該細孔内に存在し得る最大包摂球の直径（Ｄｉ）が０．６３０ｎｍ未満である。
【発明の詳細な説明】
【技術分野】
【０００１】
本発明は、エチレンおよび／またはプロピレンを高選択率で得ることができるエチレンおよび／またはプロピレンを製造する方法に関するものである。
【背景技術】
【０００２】
エチレン、プロピレン等の低級オレフィンは、各種化学品の基礎原料として重要な物質である。これらの低級オレフィンは、ゼオライトを含有する触媒を用いて炭化水素を接触分解させることによって、製造できることが知られており、例えば、特許文献１〜３には、ＺＳＭ−５類のゼオライトを有する触媒を用いて、炭化水素原料を接触分解させる方法が記載されている。
【先行技術文献】
【特許文献】
【０００３】
【特許文献１】特開昭４９−４１３２２号公報
【特許文献２】特許３０５７３９８号公報
【特許文献３】特許３７０７６０７号公報
【発明の概要】
【発明が解決しようとする課題】
【０００４】
しかしながら、上記特許文献１〜３に記載された方法では、エチレンおよび／またはプロピレンの選択率が低く、エチレンおよび／またはプロピレンを高選択率で得るためには、さらなる改良が求められていた。
本発明の課題は、エチレンおよび／またはプロピレンを高選択率で得ることができるエチレンおよび／またはプロピレンを製造する方法を提供することにある。
【課題を解決するための手段】
【０００５】
上記の課題を解決するために、本発明の第１は、少なくとも１種の直鎖状の炭素数４〜８のオレフィンおよび少なくとも１種の分枝状の炭素数４〜８のオレフィンを含有する炭化水素原料と、下記触媒（Ａ）とを接触させて、エチレンおよび／またはプロピレンを製造する方法にかかるものである。
触媒（Ａ）：ゼオライトおよび／またはゼオライト類縁化合物を含有する触媒であって、該触媒に含有されるゼオライトおよび／またはゼオライト類縁化合物が、酸素８員環以上の細孔を有し、かつ該細孔内に存在し得る最大包摂球の直径（Ｄｉ）が０．６３０ｎｍ未満である。
【０００６】
また、本発明の第２は、少なくとも１種の直鎖状の炭素数４〜８のオレフィンおよび少なくとも１種の分枝状の炭素数４〜８のオレフィンを含有する炭化水素原料と、下記触媒（Ｂ）および下記触媒（Ｃ）とを接触させて、エチレンおよび／またはプロピレンを製造する方法にかかるものである。
触媒（Ｂ）：ゼオライトおよび／またはゼオライト類縁化合物を含有する触媒であって、該触媒に含有されるゼオライトおよび／またはゼオライト類縁化合物が、酸素８員環の細孔を有し、かつ該細孔内に存在し得る最大包摂球の直径（Ｄｉ）が０．６３０ｎｍ未満である。
触媒（Ｃ）：ゼオライトおよび／またはゼオライト類縁化合物を含有する触媒であって、該触媒に含有されるゼオライトおよび／またはゼオライト類縁化合物が、酸素１０員環以上の細孔を有し、かつ該細孔内に存在し得る最大包摂球の直径（Ｄｉ）が０．６３０ｎｍ未満である。
【０００７】
また、本発明の第３は、少なくとも１種の直鎖状の炭素数４〜８のオレフィンおよび少なくとも１種の分枝状の炭素数４〜８のオレフィンを含有する炭化水素原料と、上記触媒（Ｂ）とを接触させて、反応物を得た後、該反応物と、上記触媒（Ｃ）とを接触させて、エチレンおよび／またはプロピレンを製造する方法に係るものである。
【発明の効果】
【０００８】
本発明によれば、エチレンおよび／またはプロピレンを高選択率で得ることができる。
【発明を実施するための形態】
【０００９】
以下、本発明の実施の形態について、詳細に説明する。
本発明は、少なくとも１種の直鎖状の炭素数４〜８のオレフィンおよび少なくとも１種の分枝状の炭素数４〜８のオレフィンを含有する炭化水素原料（以下、「炭化水素原料（１）」と記載することがある。）と、下記触媒（Ａ）とを接触させて、エチレンおよび／またはプロピレンを製造する方法である。
触媒（Ａ）：ゼオライトおよび／またはゼオライト類縁化合物を含有する触媒であって、該触媒に含有されるゼオライトおよび／またはゼオライト類縁化合物が、酸素８員環以上の細孔を有し、かつ該細孔内に存在し得る最大包摂球の直径（以下、「Ｄｉ」と記載することがある。）が０．６３０ｎｍ未満である。
本発明においては、炭化水素原料（１）と、下記触媒（Ａ）とを接触させることによって、炭化水素原料が接触分解され、エチレンおよび／またはプロピレンが製造される。
【００１０】
本発明のエチレンおよび／またはプロピレンを製造する方法に用いる炭化水素原料（１）は、少なくとも１種の直鎖状の炭素数４〜８のオレフィンおよび少なくとも１種の分枝状の炭素数４〜８のオレフィンを含有する。直鎖状の炭素数４〜８のオレフィンとしては、例えば、１−ブテン、２−ブテン、１−ペンテン、２−ペンテン、１−ヘキセン、２−ヘキセン、３−ヘキセン、１−ヘプテン、２−ヘプテン、３−ヘプテン、１−オクテン、２−オクテン、３−オクテン、４−オクテン等が挙げられ、好ましくは、直鎖状の炭素数４〜６のオレフィンであり、より好ましくは、直鎖状の炭素数４〜５のオレフィンである。分枝状の炭素数４〜８のオレフィンとしては、例えば、イソブチレン、２−メチル−１−ブテン、２−メチル−２−ブテン、３−メチル−１−ブテン、２−メチル−１−ペンテン、２−メチル−２−ペンテン、２−メチル−３−ペンテン、２−メチル−２−ヘキセン、３−エチル−２−ペンテン、２−メチル−２−ヘプテン、２，３−ジメチル−２−ヘキセン等が挙げられ、好ましくは、分枝状の炭素数４〜６のオレフィンであり、より好ましくは、分枝状の炭素数４〜５のオレフィンである。
【００１１】
炭化水素原料（１）中には、直鎖状の炭素数４〜８のオレフィンおよび分枝状の炭素数４〜８のオレフィンの他に、他の炭化水素化合物を含有していてもよい。炭化水素原料（１）に含有される直鎖状の炭素数４〜８のオレフィンおよび分枝状の炭素数４〜８のオレフィンの含有量としては、得られるエチレンおよび／またはプロピレンの収量を向上させる観点から、炭化水素原料に対して、好ましくは、２０重量％以上であり、より好ましくは、４０重量％以上であり、更に好ましくは、６０重量％以上である。
また、炭化水素原料は、ｔ−ブタノール、メタノール等の含酸素化合物を含有していてもよい。
【００１２】
また、炭化水素原料（１）としては、ナフサ等の石油系炭化水素を熱分解して得られる生成物または減圧軽油等の石油系炭化水素を流動接触分解（ＦＣＣ）して得られる生成物から分離されるＣ４および／またはＣ５留分、上記Ｃ４および／またはＣ５留分からブタジエン、イソプレンおよびシクロペンタジエンの一部若しくは全部を分離除去および／または部分水添した留分、等を用いてもよく、また、これらは、単独で用いても、２種以上を混合して用いてもよい。
【００１３】
本発明のエチレンおよび／またはプロピレンを製造する方法に用いる触媒（Ａ）は、ゼオライトおよび／またはゼオライト類縁化合物を含有する触媒であって、該触媒に含有されるゼオライトおよび／またはゼオライト類縁化合物が、酸素８員環以上の細孔を有し、かつ該細孔内に存在し得る最大包摂球の直径（Ｄｉ）が０．６３０ｎｍ未満である。
細孔は酸素１０員環以上が更に好ましい。
【００１４】
触媒（Ａ）として用いるゼオライトとは、ＴＯ４四面体（Ｔ＝Ｓｉ、Ａｌ）が頂点のＯ原子を共有した三次元ネットワークの構造を有し、（１）構造を壊さずに脱着が可能なゼオライト水を含む、（２）交換可能な陽イオンが存在する、という特徴を有するアルミノケイ酸塩（Ｍｘ／ｍＡｌｘＳｉ１−ｘＯ２・ｎＨ２Ｏ；Ｍは価数ｍの陽イオン）のことである。また、触媒（Ａ）として用いるゼオライト類縁化合物とは、上記ＴＯ４四面体のＴ原子としてＳｉやＡｌ以外のＢ、Ｐ、Ｇａ、Ｔｉ、Ｖ、Ｇｅ、Ａｓ、Ｍｏ等の元素を含む化合物や、アルミノ燐酸塩（ＡｌＰＯ４）のように陽イオンを含まない化合物のことである。
【００１５】
ゼオライトおよび／またはゼオライト類縁化合物として、好ましくは、アルミノケイ酸塩またはシリコアルミノ燐酸塩であり、より好ましくは、アルミノケイ酸塩であり、更に好ましくは、プロトン型アルミノケイ酸塩である。アルミノケイ酸塩が用いられる場合、そのＳｉＯ２／Ａｌ２Ｏ３モル比として、好ましくは、１０〜１０００であり、より好ましくは、２０〜３００である。更に好ましくは、３０〜１５０である。アルミノケイ酸塩のＳｉＯ２／Ａｌ２Ｏ３モル比は、公知の方法、例えば、アルミノケイ酸塩をアルカリ水溶液に完全に溶解し、得られた溶液をプラズマ発光分光分析法などにより分析し、求めることができる。
【００１６】
ゼオライトおよび／またはゼオライト類縁化合物の細孔内に存在しうる最大包摂球の直径（Ｄｉ）とは、ゼオライトおよび／またはゼオライト類縁化合物の構造から計算することができ、Ｍ．Ｄ．Ｆｏｓｔｅｒらによって報告されたＭｉｃｒｏｐｏｒｏｕｓ  ａｎｄ  Ｍｅｓｏｐｏｒｏｕｓ  Ｍａｔｅｒｉａｌｓ  ９０（２００６）３２−３８（以下、「参考文献１」と記載することがある。）に、「Ｍａｘｉｍｕｍ  ｉｎｃｌｕｄｅｄ  ｓｐｈｅｒｅ  ｄｉａｍｅｔｅｒｓ  Ｄｉ」として定義され、Ｔａｂｌｅ１に、その値が記載されている。
本発明において、Ｄｉは０．６３０ｎｍ未満であることが必要であり、０．６１０ｎｍ未満が好ましく、０．５９０ｎｍ未満が更に好ましい。
【００１７】
上記参考文献１の記載によれば、従来技術において炭化水素の接触分解用触媒として頻繁に検討されてきたＺＳＭ−５（ＭＦＩ構造）は、Ｄｉが０．６３０ｎｍであり、本発明においては不適である。一方、Ｄｉが０．６１９ｎｍであるＭＣＭ−３５（ＭＴＦ構造）、Ｄｉが０．５６５ｎｍであるＺＳＭ−２２（ＴＯＮ構造）、Ｄｉが０．６１３ｎｍであるＺＳＭ−２３（ＭＴＴ構造）、Ｄｉが０．６２５ｎｍであるＺＳＭ−３５やフェリエライト（ＦＥＲ構造）、Ｄｉが０．５５８ｎｍであるＳＡＰＯ−１１（ＡＥＬ構造）、Ｄｉが０．６０２ｎｍであるＺＳＭ−１２（ＭＴＷ構造）、Ｄｉが０．５６８ｎｍであるＳＡＰＯ−３１（ＡＴＯ構造）、Ｄｉが０．５３７ｎｍであるＳＡＰＯ−４１（ＡＦＯ構造）等は、本発明に好適に用いられる。また、今後将来において新規に合成された触媒もＤｉが０．６３０ｎｍ未満となる構造を有していれば、本発明に好適に用いられるはずである。
【００１８】
また、触媒（Ａ）の使用に際して、適切な形状を有する粒子とするために、触媒（Ａ）を成型体とすることが好ましい。その場合、上記のゼオライトおよび／またはゼオライト類縁化合物のみを成型したり、シリカ、アルミナ、ジルコニア、チタニア、ケイソウ土、粘土等の多孔性無機酸化物をバインダーまたは成型用希釈剤（マトリックス）として上記のゼオライトおよび／またはゼオライト類縁化合物に混合して成型したりすることが出来る。
【００１９】
また、所望により、触媒（Ａ）に含有されるゼオライトおよび／またはゼオライト類縁化合物は焼成してから触媒として用いることができる。その場合、焼成温度は、通常、４００〜９００℃である。
【００２０】
本発明のエチレンおよび／またはプロピレンを製造する方法は、以下に示すような反応条件で行うことが好ましい。反応温度は、好ましくは、３００〜７００であり、より好ましくは、４００〜６００である。反応圧力は、通常、０．１〜１０気圧であり、好ましくは、０．２〜８気圧である。
【００２１】
触媒（Ａ）に含有されるゼオライトおよび／またはゼオライト類縁化合物の重量に対する炭化水素原料（１）の重量時間空間速度（ＷＨＳＶ）は、好ましくは、０．１〜１０００ｈｒ−１であり、より好ましくは、０．５〜５００ｈｒ−１である。
【００２２】
また、炭化水素原料（１）は、希釈ガスとの混合物であってもよい。この場合、炭化水素原料（１）の分圧は、通常、０．０１〜１０気圧であり、好ましくは、０．２〜８気圧である。希釈ガスとしては、例えば、不活性ガス等が挙げられ、不活性ガスとしては、例えば、水素、メタン、水蒸気、窒素等が挙げられる。
また、水素を希釈ガスとして用いる場合、水素に対する炭化水素原料の（１）モル比は、好ましくは、０．０１〜１である。
【００２３】
本発明のエチレンおよび／またはプロピレンを製造する方法において、炭化水素原料（１）と、触媒（Ａ）とを接触させるための反応器は、固定床式、移動床式、流動床式または気流搬送式のいずれの反応器も利用できる。
【００２４】
また、本発明のエチレンおよび／またはプロピレンを製造する方法は、上記炭化水素原料（１）と、下記触媒（Ｂ）および下記触媒（Ｃ）とを接触させて、エチレンおよび／またはプロピレンを製造する方法であり、好ましくは、上記炭化水素原料（１）と、下記触媒（Ｂ）とを接触させて、反応物を得た後、該反応物と、下記触媒（Ｃ）とを接触させて、エチレンおよび／またはプロピレンを製造する方法である。
触媒（Ｂ）：ゼオライトおよび／またはゼオライト類縁化合物を含有する触媒であって、該触媒に含有されるゼオライトおよび／またはゼオライト類縁化合物が、酸素８員環の細孔を有し、かつ該細孔内に存在し得る最大包摂球の直径（Ｄｉ）が０．６３０ｎｍ未満である。
触媒（Ｃ）：ゼオライトおよび／またはゼオライト類縁化合物を含有する触媒であって、該触媒に含有されるゼオライトおよび／またはゼオライト類縁化合物が、酸素１０員環以上の細孔を有し、かつ該細孔内に存在し得る最大包摂球の直径（Ｄｉ）が０．６３０ｎｍ未満である。
【００２５】
本発明のエチレンおよび／またはプロピレンを製造する方法に用いる触媒（Ｂ）は、ゼオライトおよび／またはゼオライト類縁化合物を含有する触媒であって、該触媒に含有されるゼオライトおよび／またはゼオライト類縁化合物が、酸素８員環の細孔を有し、かつ該細孔内に存在し得る最大包摂球の直径（Ｄｉ）が０．６３０ｎｍ未満である。
【００２６】
本発明のエチレンおよび／またはプロピレンを製造する方法に用いる触媒（Ｃ）は、ゼオライトおよび／またはゼオライト類縁化合物を含有する触媒であって、該触媒に含有されるゼオライトおよび／またはゼオライト類縁化合物が、酸素１０員環以上の細孔を有し、かつ該細孔内に存在し得る最大包摂球の直径（Ｄｉ）が０．６３０ｎｍ未満である。
【００２７】
触媒（Ｂ）および触媒（Ｃ）に含有されるゼオライトおよび／またはゼオライト類縁化合物としては、上記触媒（Ａ）のところで例示したものと同じものを挙げることができる。
触媒（Ｂ）として、好ましくは、ＭＣＭ−３５（ＭＴＦ構造）であり、触媒（Ｃ）として、好ましくは、ＺＳＭ−２２（ＴＯＮ構造）、ＺＳＭ−２３（ＭＴＴ構造）、ＺＳＭ−３５、フェリエライト（ＦＥＲ構造）、ＳＡＰＯ−１１（ＡＥＬ構造）、ＺＳＭ−１２（ＭＴＷ構造）、ＳＡＰＯ−３１（ＡＴＯ構造）、ＳＡＰＯ−４１（ＡＦＯ構造）である。
【００２８】
触媒（Ｂ）および触媒（Ｃ）に含有されるゼオライトおよび／またはゼオライト類縁化合物の重量の和に対する炭化水素原料（１）の重量時間空間速度（ＷＨＳＶ）は、好ましくは、０．１〜１０００ｈｒ−１であり、より好ましくは、０．５〜５００ｈｒ−１である。
【００２９】
また、炭化水素原料（１）は、希釈ガスとの混合物であってもよい。この場合、炭化水素原料の分圧は、通常、０．０１〜１０気圧であり、好ましくは、０．２〜８気圧である。希釈ガスとしては、例えば、不活性ガス等が挙げられ、不活性ガスとしては、例えば、水素、メタン、水蒸気、窒素等が挙げられる。
また、水素を希釈ガスとして用いる場合、水素に対する炭化水素原料（１）のモル比は、好ましくは、０．０１〜１である。
【００３０】
本発明においては、炭化水素原料（１）中の炭化水素の構造（直鎖、分枝）と、ゼオライトおよび／またはゼオライト類縁化合物の細孔の大きさ（酸素員環数）および細孔内の広さ（最大包摂球の直径（Ｄｉ））の組み合わせを適切に選択し、その特徴を利用することによって、エチレンおよび／またはプロピレンを高収率で得ることが出来る。
【００３１】
本発明のエチレンおよび／またはプロピレンを製造する方法によって得られたエチレンおよび／またはプロピレンを含有する反応混合物からエチレンおよび／またはプロピレンを分離する方法としては、例えば、上記反応混合物を、水素および炭素数１〜３の炭化水素を主に含む留分と、炭素数４以上の炭化水素を主に含む留分とに分離し、水素および炭素数１〜３の炭化水素を主に含む留分からエチレンおよび／またはプロピレンを分離する方法等が挙げられる。また、これらの分離工程は、分留、抽出など、種々の公知の方法を組み合わせることによって実施することができる。
【００３２】
通常、上記の反応混合物中には、エチレンおよびプロピレンの他、未反応のオレフィンも存在する。従って、反応混合物中から未反応のオレフィンの全量または一部を分離して反応器にリサイクルし、再び反応させる、いわゆるリサイクル反応システムを用いることにより、炭化水素原料の有効利用を図ることもできる。
【実施例】
【００３３】
以下に実施例および比較例に基づいて本発明をより詳細に説明する。
【００３４】
（触媒の成型）
必要量のゼオライトまたはゼオライト類縁化合物の前駆体とシリカ粒子（デンカ溶融シリカＳＦＰ−３０Ｍ）を十分に混合し、その混合物を内径２０ｍｍの錠剤成型器と油圧プレス機（ラム面積１４．５２ｃｍ２）を用いて１０ＭＰａで圧縮成型した。得られた固体を粉砕した後、１６〜３２メッシュに整粒し成型触媒とした。また篩下はリサイクルして成型に用いた。
【００３５】
（触媒成型体の活性化）
成型触媒は外径４ｍｍの鞘管を装着した内径１０ｍｍの石英反応管に充填した後、７Ｌ／時間の空気気流下、１．２℃／分で昇温し所定温度で６時間加熱することにより活性化した。
【００３６】
［実施例１］
５５０℃で活性化された０．６０ｇのプロトン型ＺＳＭ−２２（酸素１０員環、Ｄｉ＝０．５６５ｎｍ、ＳｉＯ２／Ａｌ２Ｏ３比＝５９）と、０．９０ｇのＳＦＰ−３０Ｍとを含有する成型触媒を反応管に充填した。５００℃、常圧下で７０重量％の２−ペンテンと３０重量％の２−メチル−２−ブテンとの混合原料を０．４５ｇ／時間、窒素を５Ｌ／時間で供給し反応を行った。原料および窒素供給開始後、３時間後にサンプリングを行い、ガスクロマトグラフィー分析を行った。結果を表１に示した。
【００３７】
［実施例２］
５５０℃で活性化された０．３０ｇのプロトン型ＭＣＭ−３５（酸素８員環、Ｄｉ＝０．６１９ｎｍ、ＳｉＯ２／Ａｌ２Ｏ３比＝５７）と、０．４５ｇのＳＦＰ−３０Ｍとを含有する成型触媒を第１層目、５５０℃で活性化された０．３０ｇのプロトン型ＺＳＭ−２２（酸素１０員環、Ｄｉ＝０．５６５ｎｍ、ＳｉＯ２／Ａｌ２Ｏ３比＝５９）と、０．４５ｇのＳＦＰ−３０Ｍとを含有する成型触媒を第２層目として用いる以外は、実施例１と同様の操作を行った。結果を表１に示した。
【００３８】
［参考例１］
実施例２において、第２層目に用いる成型触媒として、５５０℃で活性化された０．３０ｇのプロトン型ＺＳＭ−２２（酸素１０員環、Ｄｉ＝０．５６５ｎｍ、ＳｉＯ２／Ａｌ２Ｏ３比＝５９）と、０．４５ｇのＳＦＰ−３０Ｍとを含有する成型触媒に代えて、５５０℃で活性化された０．３０ｇのプロトン型ＺＳＭ−５（酸素１０員環、Ｄｉ＝０．６３０ｎｍ、ＳｉＯ２／Ａｌ２Ｏ３比＝７２）と、０．４５ｇのＳＦＰ−３０Ｍとを含有する成型触媒を用いる以外は、実施例２と同様の操作を行った。結果を表１に示した。
【００３９】
【表１】
2011074067.tif 000002
転化率（％）＝反応オレフィン（ｇ／時間）／原料中オレフィン（ｇ／時間）×１００
※ 接触分解したオレフィンを反応オレフィンとし、原料中オレフィンからの異性化分は反応オレフィンには含まない
エチレン選択率（％）＝生成エチレン（ｇ／時間）／反応オレフィン（ｇ／時間）×１００
プロピレン選択率（％）＝生成プロピレン（ｇ／時間）／反応オレフィン（ｇ／時間）×１００